(57)【要約】【課題】高濃度の炭酸水を簡易かつ迅速に製造することができる炭酸水の製造装置及び製造方法と、この製造装置で製造された炭酸水で電子材料部材を洗浄する方法を提供する。【解決手段】原水を、原水配管１１を経由して脱気膜モジュール１の液相室１ｂに供給する。真空ポンプ３を作動させて気相室１ｃ内を減圧する。原水に溶解している溶存ガスが、気体透過膜１ａを透過し、気相室及び排気配管１３を経由して系外に排出される。脱気水は、脱気水配管１２を経由して炭酸ガス溶解膜モジュール２の液相室２ｂ内に流入する。また、炭酸ガス供給器４から、炭酸ガス配管１５を経由して気相室１ｃに炭酸ガスを供給する。所定量の炭酸ガスが、気体透過膜２ａを透過し、液相室２ｂ内の脱気水に溶解する。この炭酸ガスを溶解させた脱気水は、炭酸水配管１４から流出する。【選択図】図１
2013008976.tif 000002
【特許請求の範囲】
【請求項１】
水に溶解している溶存ガスを脱気する溶存ガス脱気部と、
この脱気された水に炭酸ガスを溶解させる炭酸ガス溶解部と
を有することを特徴とする炭酸水の製造装置。
【請求項２】
請求項１において、前記炭酸ガス溶解部は、内部が気体透過膜によって気相室と液相室に区画された膜モジュールを有しており、
該膜モジュールは、該液相室に前記脱気部で脱気された脱気水を供給すると共に、該気相室に前記炭酸ガスを供給し、該炭酸ガスを該気体透過膜を介して該脱気水に供給することにより、該炭酸ガスを該脱気水に溶解させるものであることを特徴とする炭酸水の製造装置。
【請求項３】
請求項１又は２において、前記溶存ガス脱気部は、内部が気体透過膜によって気相室と液相室に区画された膜モジュールを有しており、
該膜モジュールは、該液相室に前記水を供給し、該水に溶解している溶存ガスを該気体透過膜を介して該気相室に排出することにより、該溶存ガスを脱気するものであることを特徴とする炭酸水の製造装置。
【請求項４】
請求項１ないし３のいずれか１項の炭酸水の製造装置を用いて炭酸水を製造することを特徴とする炭酸水の製造方法。
【請求項５】
請求項１ないし３のいずれか１項の炭酸水の製造装置を用いて炭酸水を製造し、該炭酸水を用いて電子材料部材の表面を洗浄することを特徴とする電子材料部材の洗浄方法。
【請求項６】
請求項５において、前記電子材料部材の表面の一部又は全部がシリコンよりなることを特徴とする電子材料部材の洗浄方法。
【請求項７】
請求項６において、前記電子材料部材は、フッ酸含有液で表面処理した後のシリコンウェハであることを特徴とする電子材料部材の洗浄方法。
【請求項８】
請求項７において、前記フッ酸含有液は、フッ酸とフッ酸以外の酸を含有する水溶液であることを特徴とする電子材料部材の洗浄方法。
【請求項９】
請求項５ないし８のいずれか１項において、前記炭酸水の溶存炭酸ガス濃度が５００ｍｇ／Ｌ以上であることを特徴とする電子材料部材の洗浄方法。
【発明の詳細な説明】
【技術分野】
【０００１】
本発明は、炭酸水の製造装置、製造方法及び電子材料部材の洗浄方法に係り、詳しくは、水に炭酸ガスを溶解させる炭酸ガス溶解部を有する炭酸水の製造装置と、この製造装置を用いた炭酸水の製造方法と、この製造装置で製造した炭酸水で電子材料部材を洗浄する方法に関する。
【背景技術】
【０００２】
半導体用シリコン基板、液晶用ガラス基板などの電子材料部材を、超純水で洗浄することが行われている。しかしながら、超純水は絶縁性が高いため、洗浄時に超純水と電子材料部材との摩擦によって該電子材料部材が帯電することがある。このように電子材料部材が帯電すると、該電子材料部材に微細な回路パターンが設けられている場合に、回路が破壊されてしまうという問題がある。
【０００３】
このような帯電を防止するために、洗浄水として、超純水に炭酸ガスを溶解させた炭酸水を用いることが知られている。この炭酸水は超純水よりも導電性が高いため、洗浄時における電子材料部材の帯電を防止することができる。
【０００４】
例えば、特開２００１−２９３３４４号には、炭酸水の製造方法の一例が記載されている。同号の方法は、中空糸膜の中空部に温水を流すと共に、該中空糸膜の外表面側に炭酸ガスを供給し、該炭酸ガスを中空部内の温水に溶解させて炭酸水を製造する方法において、この温水を中空糸膜の中空部内に繰り返し流すことにより、温水中に炭酸ガスを徐々に溶解させるものである。
【０００５】
また、シリコンウェハ等の電子材料部材の洗浄においては、回路パターンの微細化が進むに従い、電子材料部材の表面に許容される凹凸（平坦度）は、数Å程度と極めて小さくなっている。このため、超純水中に極微量存在するＯＨ−イオンによる侵食に起因する平坦度の増大も問題視されている。
【先行技術文献】
【特許文献】
【０００６】
【特許文献１】特開２００１−２９３３４４号
【発明の概要】
【発明が解決しようとする課題】
【０００７】
特開２００１−２９３３４４号の方法では、温水を中空糸膜の中空部に繰り返し流して徐々に温水中の溶存炭酸ガス濃度を高めているため、高濃度の炭酸水を迅速に製造することができない。
【０００８】
本発明は、高濃度の炭酸水を簡易かつ迅速に製造することができる炭酸水の製造装置及び製造方法と、この製造装置で製造された炭酸水で電子材料部材を洗浄する方法を提供することを目的とする。
【課題を解決するための手段】
【０００９】
本発明（請求項１）の炭酸水の製造装置は、水に溶解している溶存ガスを脱気する溶存ガス脱気部と、この脱気された水に炭酸ガスを溶解させる炭酸ガス溶解部とを有することを特徴とするものである。
【００１０】
請求項２の炭酸水の製造装置は、請求項１において、前記炭酸ガス溶解部は、内部が気体透過膜によって気相室と液相室に区画された膜モジュールを有しており、該膜モジュールは、該液相室に前記脱気部で脱気された脱気水を供給すると共に、該気相室に前記炭酸ガスを供給し、該炭酸ガスを該気体透過膜を介して該脱気水に供給することにより、該炭酸ガスを該脱気水に溶解させるものであることを特徴とする。
【００１１】
請求項３の炭酸水の製造装置は、請求項１又は２において、前記溶存ガス脱気部は、内部が気体透過膜によって気相室と液相室に区画された膜モジュールを有しており、該膜モジュールは、該液相室に前記水を供給し、該水に溶解している溶存ガスを該気体透過膜を介して該気相室に排出することにより、該溶存ガスを脱気するものであることを特徴とする。
【００１２】
本発明（請求項４）の炭酸水の製造方法は、請求項１ないし３のいずれか１項の炭酸水の製造装置を用いて炭酸水を製造することを特徴とする。
【００１３】
本発明（請求項５）の電子材料部材の洗浄方法は、請求項１ないし３のいずれか１項の炭酸水の製造装置を用いて炭酸水を製造し、該炭酸水を用いて電子材料部材の表面を洗浄することを特徴とするものである。
【００１４】
請求項６の電子材料部材の洗浄方法は、請求項５において、前記電子材料部材の表面の一部又は全部がシリコンよりなることを特徴とする。
【００１５】
請求項７の電子材料部材の洗浄方法は、請求項６において、前記電子材料部材は、フッ酸含有液で表面処理した後のシリコンウェハであることを特徴とする。
【００１６】
請求項８の電子材料部材の洗浄方法は、請求項７において、前記フッ酸含有液は、フッ酸とフッ酸以外の酸を含有する水溶液であることを特徴とする。
【００１７】
請求項９の電子材料部材の洗浄方法は、請求項５ないし８のいずれか１項において、前記炭酸水の溶存炭酸ガス濃度が５００ｍｇ／Ｌ以上であることを特徴とする。
【発明の効果】
【００１８】
本発明者は、水に溶解する窒素ガス等の溶存ガスを脱気してからこの脱気水に炭酸ガスを溶解させることにより、溶存炭酸ガス濃度が高く、かつ大気圧下で洗浄液として用いたときに、溶存炭酸ガスが気泡として発現することがない濃度に抑制された炭酸水が得られることを見出した。
【００１９】
請求項１〜３の炭酸水の製造装置及び請求項４の炭酸水の製造装置によると、溶存ガス脱気部で水に溶解している溶存ガスを脱気し、次に炭酸ガス溶解部でこの脱気された水に炭酸ガスを溶解させるため、この脱気水に多量の炭酸ガスを簡易かつ迅速に溶解させることができる。これにより、高濃度の炭酸水を簡易かつ迅速に製造することができる。
【００２０】
請求項２の通り、炭酸ガス溶解部が、内部が気体透過膜によって気相室と液相室に区画された膜モジュールを有するものであるのが好ましい。この場合、装置のコンパクト化が可能であると共に、炭酸ガスを無駄なく水に溶解させることができる。
【００２１】
請求項３の通り、溶存ガス脱気部が、内部が気体透過膜によって気相室と液相室に区画された膜モジュールを有するものであるのが好ましい。この場合、水に溶解している溶存ガスを容易に脱気することができる。
【００２２】
また、本発明者は、高濃度の炭酸水を電子材料部材の洗浄に用いることにより、電子材料部材の表面の凹凸（平坦度）の増大が抑制されることを見出した。これは、超純水に炭酸ガスを高濃度に溶解させることにより、水中に存在するＯＨ−イオン濃度が低下し、ＯＨ−イオンによる電子材料部材の侵食が少なくなるためであると推察される。
【００２３】
請求項５の通り、請求項１ないし３のいずれか１項の炭酸水の製造装置を用いて炭酸水を製造し、該炭酸水を用いて電子材料部材の表面を洗浄することにより、電子材料部材の表面の凹凸（平坦度）の増大が抑制される。
【００２４】
請求項６の通り、電子材料部材の表面の一部又は全部がシリコンよりなる電子材料部材の洗浄に、この炭酸水を用いてもよい。この場合、表面のシリコンを荒らすことなく洗浄することができる。
【００２５】
請求項７の通り、電子材料部材は、フッ酸含有液で表面処理した後のシリコンウェハであってもよく、請求項８の通り、このフッ酸含有液は、フッ酸とフッ酸以外の酸を含有する水溶液であってもよい。この場合にあっても、この炭酸水により、シリコンウェハの表面を荒らすことなく、この表面に残留しているフッ素含有液を十分に除去することができる。
【００２６】
請求項９の通り、炭酸水の溶存炭酸ガス濃度は５００ｍｇ／Ｌ以上であることが好ましい。
【図面の簡単な説明】
【００２７】
【図１】実施の形態に係るガス溶解水の炭酸水の製造装置及び製造方法を説明する図面である。
【発明を実施するための形態】
【００２８】
以下、図面を参照して本発明の実施の形態を説明する。図１は実施の形態に係る炭酸水の製造装置及び製造方法を説明する系統図である。
【００２９】
脱気膜モジュール１内は、気体透過膜１ａによって液相室１ｂと気相室１ｃに区画されている。同様に、炭酸ガス溶解膜モジュール２内も、気体透過膜２ａによって液相室２ｂと気相室２ｃに区画されている。
【００３０】
これら気体透過膜１ａ，２ａとしては、水を透過させず、かつ水に溶解しているガスを透過させるものであれば特に制限はなく、例えば、ポリプロピレン、ポリジメチルシロキサン、ポリカーボネート−ポリジメチルシロキサンブロック共重合体、ポリビニルフェノール−ポリジメチルシロキサン−ポリスルホンブロック共重合体、ポリ(４−メチルペンテン−１)、ポリ(２,６−ジメチルフェニレンオキシド)、ポリテトラフルオロエチレンなどの高分子膜などを挙げることができる。
【００３１】
流量計１１ａを備えた原水配管１１が、脱気膜モジュール１の液相室１ｂに接続されている。脱気膜モジュール１の気相室１ｃは、排気配管１３を介して真空ポンプ３の吸込口に接続されている。
【００３２】
真空ポンプ３には特に制限はないが、例えば、水封式真空ポンプや水蒸気除去機能を備えたスクロールポンプなどのように、水蒸気を吸気できるものが好ましい。
【００３３】
この脱気膜モジュール１の液相室１ｂと炭酸ガス溶解膜モジュール２の液相室２ｂとが、脱気水配管１２によって接続されている。この溶解膜モジュール２の液相室２ｂに、炭酸水配管１４が接続されている。この溶解膜モジュール２の気相室２ｃが、流量調節弁１５ａを備えた炭酸ガス配管１５を介して、炭酸ガスボンベ等の炭酸ガス供給器４に接続されている。
【００３４】
炭酸水配管１４の材質としては、ｐＨ４程度の弱酸に対して耐久性を有する材質であることが好ましい。このｐＨ４程度とは、１０００ｍｇ／Ｌ程度の炭酸水のｐＨに相当する。この炭酸水配管１４としては、特に１５００ｍｇ／Ｌ程度の炭酸水に対して耐久性を有する材料であることが好ましい。
【００３５】
このように構成された炭酸ガスの製造装置を用いて炭酸ガスを製造する場合、原水を、原水配管１１を経由して脱気膜モジュール１の液相室１ｂに供給する。このとき、原水配管１１内を通る原水の流量が流量計１１ａで測定される。また、真空ポンプ３を作動させて気相室１ｃ内を減圧する。これにより、液相室１ｂ内の原水に溶解している溶存ガスが、気体透過膜１ａを透過し、気相室及び排気配管１３を経由して系外に排出される。このようにして、原水が脱気される。
【００３６】
ここで、気相室１ｃ内は、１０ｋＰａ以下、特に５ｋＰａ以下に減圧されていることが好ましい。
【００３７】
このようにして液相室１ｂ内で脱気された脱気水は、脱気水配管１２を経由して炭酸ガス溶解膜モジュール２の液相室２ｂ内に流入する。また、炭酸ガス供給器４から、炭酸ガス配管１５を経由して気相室２ｃに炭酸ガスを供給する。このとき、流量計１１ａで測定された原水の流量に基づいて流量調節弁１５ａの開度を調節し、気相室２ｃへの炭酸ガスの供給量を制御する。これにより、所定量の炭酸ガスが、気体透過膜２ａを透過し、液相室２ｂ内の脱気水に溶解する。
【００３８】
この炭酸ガスを溶解させた脱気水は、炭酸水配管１４から流出する。このようにして、炭酸水が製造される。
【００３９】
この炭酸水の製造装置及び製造方法によると、最大、炭酸ガスの飽和溶解度である約１５００ｍｇ／ｌ（２５℃）程度まで、炭酸ガスを溶解させることができる。
【００４０】
このようにして製造された炭酸水は、電子材料部材の洗浄、特にＯＨ−イオンによるエッチングが懸念される電子材料部材の洗浄に好適に使用される。この電子材料部材としては、表面の一部又は全部がシリコンよりなる電子材料部材、特に、フッ酸含有液で表面処理した後のシリコンウェハなどが挙げられる。とりわけ、シリコン表面の僅かな荒れも品質を著しく劣化させるＨｉｇｈ−ｋゲート形成工程におけるシリコン表面の洗浄に有用である。
【００４１】
このように、電子材料部材の洗浄に使用する場合、炭酸水に溶解されている炭酸ガスの濃度は、標準状態（１ａｔｍ）かつ２５℃において、５００ｍｇ／Ｌ以上、特に１０００〜１５００ｍｇ／Ｌであることが好ましい。５００ｍｇ／Ｌ以上であると、電子材料部材の表面がＯＨ−イオンによって荒らされる（エッチングされる）ことが十分に抑制される。
【００４２】
上記実施の形態は本発明の一例であり、本発明は上記実施の形態に限定されるものではない。
【００４３】
例えば、上記実施の形態では、流量計１１ａで測定された原水の流量に基づいて流量調節弁１５ａの開度を調節し、気相室２ｃへの炭酸ガスの供給量を制御することにより、炭酸水の溶存炭酸ガス濃度を制御しているが、溶存炭酸ガス濃度の制御方法はこれに限定されるものではない。例えば、炭酸ガス溶解膜モジュール２の気相室の圧力を制御して、脱気水に溶解させる炭酸ガスの量を調節することにより、炭酸水中の溶存炭酸ガス濃度を制御してもよい。また、真空ポンプを制御して脱気膜モジュール１の気相室１ｃ内の圧力を調節し、脱気水の脱気の程度を調節してもよい。この場合、炭酸ガス溶解膜モジュール２において、脱気した分だけ炭酸ガスを溶解させることにより、炭酸水の溶存炭酸ガス濃度が制御される。
【００４４】
上記実施の形態では、脱気膜モジュールを用いて原水の脱気を行ったが、これに限定されるものではなく、例えば、真空脱気、蒸留等によって原水の脱気を行ってもよい。
【００４５】
上記実施の形態では、炭酸ガス溶解膜モジュールを用いて脱気水に炭酸ガスを溶解させたが、これに限定されるものではなく、例えば、バブリング、ラインミキシング、液化炭酸の注入等によって脱気水に炭酸ガスを溶解させてもよい。
【実施例】
【００４６】
以下、実施例及び比較例を参照して、本発明をより詳細に説明する。
【００４７】
［実施例１］  
図１の装置を用いて炭酸水を製造した。装置及び測定条件の詳細は以下の通りである。
【００４８】
脱気膜（気体透過膜１ａ）：セルガード（株）製「リキセル  Ｇ２８４」  
溶解膜（気体透過膜２ａ）：セルガード（株）製「リキセル  Ｇ２８４」  
原水：窒素ガスを飽和濃度まで溶解した超純水
原水送水量：２０Ｌ／ｍｉｎ
水温：２５℃
脱気室の気相室の圧力：２ｋＰａ（９８％脱気に相当）
炭酸ガス供給量：１５．３Ｌ（標準状態）／ｍｉｎ
ここで、この炭酸ガス供給量は、上記原水送水量の原水から溶存炭酸ガス濃度１５００ｍｇ／Ｌの炭酸水を製造するのに必要な炭酸ガス供給量を計算によって求めた値である。
【００４９】
このようにして製造した炭酸水を、洗浄槽（容積４０Ｌ）に供給した。このとき、炭酸水から気泡は発生しなかった。この洗浄槽内のｐＨを測定した結果、ｐＨ３．９程度であった。
【００５０】
また、０．５％フッ酸含有水溶液（ＤＨＦ）に浸漬して表面処理を施したシリコンウェハを、直ちにこの洗浄槽内に投入し、洗浄槽に炭酸水をオーバーフローさせた状態で１０分間保持した。その後、シリコンウェハを洗浄槽から取り出し、乾燥させた。処理後のウェハ平坦度は３Åであった。
【００５１】
このように、実施例１によると、過飽和にすることなく、高濃度の炭酸水を製造することができた。また、リンスによるウェハ表面の荒れを十分に抑制することができた。
【００５２】
［比較例１］  
脱気膜モジュールによる原水の脱気を省略したこと以外は実施例１と同様にして、実験を行った。
【００５３】
その結果、炭酸水を洗浄槽に導入したときに気泡が発生した。また、シリコンウェハを洗浄槽内に投入したときに、この気泡がウェハ表面に付着し、平坦度は測定できないほど荒れていた。
【００５４】
このように、比較例１によると、シリコンウェハ表面を均一にリンスすることができなかった。シリコンウェハ表面は、実施例１と比べて著しく荒れていた。
【００５５】
なお、炭酸水を用いずに、従来通り超純水でシリコンウェハを洗浄したところ、平坦度は５Å程度であり、実施例１と比べて荒れていた。
【符号の説明】
【００５６】
１  脱気膜モジュール
２  炭酸ガス溶解膜モジュール
１ａ，２ａ  気体透過膜
１ｂ，２ｂ  液相室
１ｃ，２ｃ  気相室
３  真空ポンプ
４  炭酸ガス供給器
１１ａ  流量計
【図１】
2013008976.tif 000003
【手続補正書】
【提出日】平成24年7月27日(2012.7.27)
【手続補正１】
【補正対象書類名】明細書
【補正対象項目名】全文
【補正方法】変更
【補正の内容】
【発明の詳細な説明】
【技術分野】
【０００１】
本発明は、電子材料部材の洗浄方法に係り、詳しくは、水に炭酸ガスを溶解させる炭酸ガス溶解部を有する炭酸水の製造装置で製造した炭酸水で電子材料部材を洗浄する方法に関する。
【背景技術】
【０００２】
半導体用シリコン基板、液晶用ガラス基板などの電子材料部材を、超純水で洗浄することが行われている。しかしながら、超純水は絶縁性が高いため、洗浄時に超純水と電子材料部材との摩擦によって該電子材料部材が帯電することがある。このように電子材料部材が帯電すると、該電子材料部材に微細な回路パターンが設けられている場合に、回路が破壊されてしまうという問題がある。
【０００３】
このような帯電を防止するために、洗浄水として、超純水に炭酸ガスを溶解させた炭酸水を用いることが知られている。この炭酸水は超純水よりも導電性が高いため、洗浄時における電子材料部材の帯電を防止することができる。
【０００４】
例えば、特開２００１−２９３３４４号には、炭酸水の製造方法の一例が記載されている。同号の方法は、中空糸膜の中空部に温水を流すと共に、該中空糸膜の外表面側に炭酸ガスを供給し、該炭酸ガスを中空部内の温水に溶解させて炭酸水を製造する方法において、この温水を中空糸膜の中空部内に繰り返し流すことにより、温水中に炭酸ガスを徐々に溶解させるものである。
【０００５】
また、シリコンウェハ等の電子材料部材の洗浄においては、回路パターンの微細化が進むに従い、電子材料部材の表面に許容される凹凸（平坦度）は、数Å程度と極めて小さくなっている。このため、超純水中に極微量存在するＯＨ−イオンによる侵食に起因する平坦度の増大も問題視されている。
【先行技術文献】
【特許文献】
【０００６】
【特許文献１】特開２００１−２９３３４４号
【発明の概要】
【発明が解決しようとする課題】
【０００７】
特開２００１−２９３３４４号の方法では、温水を中空糸膜の中空部に繰り返し流して徐々に温水中の溶存炭酸ガス濃度を高めているため、高濃度の炭酸水を迅速に製造することができない。
【０００８】
本発明は、高濃度の炭酸水を簡易かつ迅速に製造することができる炭酸水の製造装置で製造された炭酸水で電子材料部材を洗浄する方法を提供することを目的とする。
【課題を解決するための手段】
【０００９】
本発明（請求項１）の電子材料部材の洗浄方法は、水に溶解している溶存ガスを脱気する溶存ガス脱気部と、この脱気された水に炭酸ガスを溶解させる炭酸ガス溶解部とを有する炭酸水の製造装置を用いて炭酸水を製造し、該炭酸水を用いて電子材料部材の表面を洗浄することを特徴とするものである。
【００１０】
請求項２の電子材料部材の洗浄方法は、請求項１において、前記電子材料部材の表面の一部又は全部がシリコンよりなることを特徴とする。
【００１１】
請求項３の電子材料部材の洗浄方法は、請求項２において、前記電子材料部材は、フッ酸含有液で表面処理した後のシリコンウェハであることを特徴とする。
【００１２】
請求項４の電子材料部材の洗浄方法は、請求項３において、前記フッ酸含有液は、フッ酸とフッ酸以外の酸を含有する水溶液であることを特徴とする。
【００１３】
請求項５の電子材料部材の洗浄方法は、請求項１ないし４のいずれか１項において、前記炭酸水の溶存炭酸ガス濃度が５００ｍｇ／Ｌ以上であることを特徴とする。
【００１４】
請求項６の電子材料部材の洗浄方法は、請求項１ないし５のいずれか１項において、前記炭酸ガス溶解部は、内部が気体透過膜によって気相室と液相室に区画された膜モジュールを有しており、該膜モジュールは、該液相室に前記脱気部で脱気された脱気水を供給すると共に、該気相室に前記炭酸ガスを供給し、該炭酸ガスを該気体透過膜を介して該脱気水に供給することにより、該炭酸ガスを該脱気水に溶解させるものであることを特徴とする。
【００１５】
請求項７の電子材料部材の洗浄方法は、請求項１ないし６のいずれか１項において、前記溶存ガス脱気部は、内部が気体透過膜によって気相室と液相室に区画された膜モジュールを有しており、該膜モジュールは、該液相室に前記水を供給し、該水に溶解している溶存ガスを該気体透過膜を介して該気相室に排出することにより、該溶存ガスを脱気するものであることを特徴とする。
【発明の効果】
【００１６】
本発明者は、水に溶解する窒素ガス等の溶存ガスを脱気してからこの脱気水に炭酸ガスを溶解させることにより、溶存炭酸ガス濃度が高く、かつ大気圧下で洗浄液として用いたときに、溶存炭酸ガスが気泡として発現することがない濃度に抑制された炭酸水が得られることを見出した。
【００１７】
本発明に係る炭酸水の製造装置によると、溶存ガス脱気部で水に溶解している溶存ガスを脱気し、次に炭酸ガス溶解部でこの脱気された水に炭酸ガスを溶解させるため、この脱気水に多量の炭酸ガスを簡易かつ迅速に溶解させることができる。これにより、高濃度の炭酸水を簡易かつ迅速に製造することができる。
【００１８】
請求項６の通り、炭酸ガス溶解部が、内部が気体透過膜によって気相室と液相室に区画された膜モジュールを有するものであるのが好ましい。この場合、装置のコンパクト化が可能であると共に、炭酸ガスを無駄なく水に溶解させることができる。
【００１９】
請求項７の通り、溶存ガス脱気部が、内部が気体透過膜によって気相室と液相室に区画された膜モジュールを有するものであるのが好ましい。この場合、水に溶解している溶存ガスを容易に脱気することができる。
【００２０】
また、本発明者は、高濃度の炭酸水を電子材料部材の洗浄に用いることにより、電子材料部材の表面の凹凸（平坦度）の増大が抑制されることを見出した。これは、超純水に炭酸ガスを高濃度に溶解させることにより、水中に存在するＯＨ−イオン濃度が低下し、ＯＨ−イオンによる電子材料部材の侵食が少なくなるためであると推察される。
【００２１】
請求項１の通り、本発明に係る炭酸水の製造装置を用いて炭酸水を製造し、該炭酸水を用いて電子材料部材の表面を洗浄することにより、電子材料部材の表面の凹凸（平坦度）の増大が抑制される。
【００２２】
請求項２の通り、電子材料部材の表面の一部又は全部がシリコンよりなる電子材料部材の洗浄に、この炭酸水を用いてもよい。この場合、表面のシリコンを荒らすことなく洗浄することができる。
【００２３】
請求項３の通り、電子材料部材は、フッ酸含有液で表面処理した後のシリコンウェハであってもよく、請求項４の通り、このフッ酸含有液は、フッ酸とフッ酸以外の酸を含有する水溶液であってもよい。この場合にあっても、この炭酸水により、シリコンウェハの表面を荒らすことなく、この表面に残留しているフッ素含有液を十分に除去することができる。
【００２４】
請求項５の通り、炭酸水の溶存炭酸ガス濃度は５００ｍｇ／Ｌ以上であることが好ましい。
【図面の簡単な説明】
【００２５】
【図１】実施の形態に係るガス溶解水の炭酸水の製造装置及び製造方法を説明する図面である。
【発明を実施するための形態】
【００２６】
以下、図面を参照して本発明の実施の形態を説明する。図１は実施の形態に係る炭酸水の製造装置及び製造方法を説明する系統図である。
【００２７】
脱気膜モジュール１内は、気体透過膜１ａによって液相室１ｂと気相室１ｃに区画されている。同様に、炭酸ガス溶解膜モジュール２内も、気体透過膜２ａによって液相室２ｂと気相室２ｃに区画されている。
【００２８】
これら気体透過膜１ａ，２ａとしては、水を透過させず、かつ水に溶解しているガスを透過させるものであれば特に制限はなく、例えば、ポリプロピレン、ポリジメチルシロキサン、ポリカーボネート−ポリジメチルシロキサンブロック共重合体、ポリビニルフェノール−ポリジメチルシロキサン−ポリスルホンブロック共重合体、ポリ(４−メチルペンテン−１)、ポリ(２,６−ジメチルフェニレンオキシド)、ポリテトラフルオロエチレンなどの高分子膜などを挙げることができる。
【００２９】
流量計１１ａを備えた原水配管１１が、脱気膜モジュール１の液相室１ｂに接続されている。脱気膜モジュール１の気相室１ｃは、排気配管１３を介して真空ポンプ３の吸込口に接続されている。
【００３０】
真空ポンプ３には特に制限はないが、例えば、水封式真空ポンプや水蒸気除去機能を備えたスクロールポンプなどのように、水蒸気を吸気できるものが好ましい。
【００３１】
この脱気膜モジュール１の液相室１ｂと炭酸ガス溶解膜モジュール２の液相室２ｂとが、脱気水配管１２によって接続されている。この溶解膜モジュール２の液相室２ｂに、炭酸水配管１４が接続されている。この溶解膜モジュール２の気相室２ｃが、流量調節弁１５ａを備えた炭酸ガス配管１５を介して、炭酸ガスボンベ等の炭酸ガス供給器４に接続されている。
【００３２】
炭酸水配管１４の材質としては、ｐＨ４程度の弱酸に対して耐久性を有する材質であることが好ましい。このｐＨ４程度とは、１０００ｍｇ／Ｌ程度の炭酸水のｐＨに相当する。この炭酸水配管１４としては、特に１５００ｍｇ／Ｌ程度の炭酸水に対して耐久性を有する材料であることが好ましい。
【００３３】
このように構成された炭酸ガスの製造装置を用いて炭酸ガスを製造する場合、原水を、原水配管１１を経由して脱気膜モジュール１の液相室１ｂに供給する。このとき、原水配管１１内を通る原水の流量が流量計１１ａで測定される。また、真空ポンプ３を作動させて気相室１ｃ内を減圧する。これにより、液相室１ｂ内の原水に溶解している溶存ガスが、気体透過膜１ａを透過し、気相室及び排気配管１３を経由して系外に排出される。このようにして、原水が脱気される。
【００３４】
ここで、気相室１ｃ内は、１０ｋＰａ以下、特に５ｋＰａ以下に減圧されていることが好ましい。
【００３５】
このようにして液相室１ｂ内で脱気された脱気水は、脱気水配管１２を経由して炭酸ガス溶解膜モジュール２の液相室２ｂ内に流入する。また、炭酸ガス供給器４から、炭酸ガス配管１５を経由して気相室２ｃに炭酸ガスを供給する。このとき、流量計１１ａで測定された原水の流量に基づいて流量調節弁１５ａの開度を調節し、気相室２ｃへの炭酸ガスの供給量を制御する。これにより、所定量の炭酸ガスが、気体透過膜２ａを透過し、液相室２ｂ内の脱気水に溶解する。
【００３６】
この炭酸ガスを溶解させた脱気水は、炭酸水配管１４から流出する。このようにして、炭酸水が製造される。
【００３７】
この炭酸水の製造装置及び製造方法によると、最大、炭酸ガスの飽和溶解度である約１５００ｍｇ／ｌ（２５℃）程度まで、炭酸ガスを溶解させることができる。
【００３８】
このようにして製造された炭酸水は、電子材料部材の洗浄、特にＯＨ−イオンによるエッチングが懸念される電子材料部材の洗浄に好適に使用される。この電子材料部材としては、表面の一部又は全部がシリコンよりなる電子材料部材、特に、フッ酸含有液で表面処理した後のシリコンウェハなどが挙げられる。とりわけ、シリコン表面の僅かな荒れも品質を著しく劣化させるＨｉｇｈ−ｋゲート形成工程におけるシリコン表面の洗浄に有用である。
【００３９】
このように、電子材料部材の洗浄に使用する場合、炭酸水に溶解されている炭酸ガスの濃度は、標準状態（１ａｔｍ）かつ２５℃において、５００ｍｇ／Ｌ以上、特に１０００〜１５００ｍｇ／Ｌであることが好ましい。５００ｍｇ／Ｌ以上であると、電子材料部材の表面がＯＨ−イオンによって荒らされる（エッチングされる）ことが十分に抑制される。
【００４０】
上記実施の形態は本発明の一例であり、本発明は上記実施の形態に限定されるものではない。
【００４１】
例えば、上記実施の形態では、流量計１１ａで測定された原水の流量に基づいて流量調節弁１５ａの開度を調節し、気相室２ｃへの炭酸ガスの供給量を制御することにより、炭酸水の溶存炭酸ガス濃度を制御しているが、溶存炭酸ガス濃度の制御方法はこれに限定されるものではない。例えば、炭酸ガス溶解膜モジュール２の気相室の圧力を制御して、脱気水に溶解させる炭酸ガスの量を調節することにより、炭酸水中の溶存炭酸ガス濃度を制御してもよい。また、真空ポンプを制御して脱気膜モジュール１の気相室１ｃ内の圧力を調節し、脱気水の脱気の程度を調節してもよい。この場合、炭酸ガス溶解膜モジュール２において、脱気した分だけ炭酸ガスを溶解させることにより、炭酸水の溶存炭酸ガス濃度が制御される。
【００４２】
上記実施の形態では、脱気膜モジュールを用いて原水の脱気を行ったが、これに限定されるものではなく、例えば、真空脱気、蒸留等によって原水の脱気を行ってもよい。
【００４３】
上記実施の形態では、炭酸ガス溶解膜モジュールを用いて脱気水に炭酸ガスを溶解させたが、これに限定されるものではなく、例えば、バブリング、ラインミキシング、液化炭酸の注入等によって脱気水に炭酸ガスを溶解させてもよい。
【実施例】
【００４４】
以下、実施例及び比較例を参照して、本発明をより詳細に説明する。
【００４５】
［実施例１］  
図１の装置を用いて炭酸水を製造した。装置及び測定条件の詳細は以下の通りである。
【００４６】
脱気膜（気体透過膜１ａ）：セルガード（株）製「リキセル  Ｇ２８４」  
溶解膜（気体透過膜２ａ）：セルガード（株）製「リキセル  Ｇ２８４」  
原水：窒素ガスを飽和濃度まで溶解した超純水
原水送水量：２０Ｌ／ｍｉｎ
水温：２５℃
脱気室の気相室の圧力：２ｋＰａ（９８％脱気に相当）
炭酸ガス供給量：１５．３Ｌ（標準状態）／ｍｉｎ
ここで、この炭酸ガス供給量は、上記原水送水量の原水から溶存炭酸ガス濃度１５００ｍｇ／Ｌの炭酸水を製造するのに必要な炭酸ガス供給量を計算によって求めた値である。
【００４７】
このようにして製造した炭酸水を、洗浄槽（容積４０Ｌ）に供給した。このとき、炭酸水から気泡は発生しなかった。この洗浄槽内のｐＨを測定した結果、ｐＨ３．９程度であった。
【００４８】
また、０．５％フッ酸含有水溶液（ＤＨＦ）に浸漬して表面処理を施したシリコンウェハを、直ちにこの洗浄槽内に投入し、洗浄槽に炭酸水をオーバーフローさせた状態で１０分間保持した。その後、シリコンウェハを洗浄槽から取り出し、乾燥させた。処理後のウェハ平坦度は３Åであった。
【００４９】
このように、実施例１によると、過飽和にすることなく、高濃度の炭酸水を製造することができた。また、リンスによるウェハ表面の荒れを十分に抑制することができた。
【００５０】
［比較例１］  
脱気膜モジュールによる原水の脱気を省略したこと以外は実施例１と同様にして、実験を行った。
【００５１】
その結果、炭酸水を洗浄槽に導入したときに気泡が発生した。また、シリコンウェハを洗浄槽内に投入したときに、この気泡がウェハ表面に付着し、平坦度は測定できないほど荒れていた。
【００５２】
このように、比較例１によると、シリコンウェハ表面を均一にリンスすることができなかった。シリコンウェハ表面は、実施例１と比べて著しく荒れていた。
【００５３】
なお、炭酸水を用いずに、従来通り超純水でシリコンウェハを洗浄したところ、平坦度は５Å程度であり、実施例１と比べて荒れていた。
【符号の説明】
【００５４】
１  脱気膜モジュール
２  炭酸ガス溶解膜モジュール
１ａ，２ａ  気体透過膜
１ｂ，２ｂ  液相室
１ｃ，２ｃ  気相室
３  真空ポンプ
４  炭酸ガス供給器
１１ａ  流量計
【手続補正２】
【補正対象書類名】特許請求の範囲
【補正対象項目名】全文
【補正方法】変更
【補正の内容】
【特許請求の範囲】
【請求項１】
水に溶解している溶存ガスを脱気する溶存ガス脱気部と、この脱気された水に炭酸ガスを溶解させる炭酸ガス溶解部とを有する炭酸水の製造装置を用いて炭酸水を製造し、該炭酸水を用いて電子材料部材の表面を洗浄することを特徴とする電子材料部材の洗浄方法。
【請求項２】
請求項１において、前記電子材料部材の表面の一部又は全部がシリコンよりなることを特徴とする電子材料部材の洗浄方法。
【請求項３】
請求項２において、前記電子材料部材は、フッ酸含有液で表面処理した後のシリコンウェハであることを特徴とする電子材料部材の洗浄方法。
【請求項４】
請求項３において、前記フッ酸含有液は、フッ酸とフッ酸以外の酸を含有する水溶液であることを特徴とする電子材料部材の洗浄方法。
【請求項５】
請求項１ないし４のいずれか１項において、前記炭酸水の溶存炭酸ガス濃度が５００ｍｇ／Ｌ以上であることを特徴とする電子材料部材の洗浄方法。
【請求項６】
請求項１ないし５のいずれか１項において、前記炭酸ガス溶解部は、内部が気体透過膜によって気相室と液相室に区画された膜モジュールを有しており、
該膜モジュールは、該液相室に前記脱気部で脱気された脱気水を供給すると共に、該気相室に前記炭酸ガスを供給し、該炭酸ガスを該気体透過膜を介して該脱気水に供給することにより、該炭酸ガスを該脱気水に溶解させるものであることを特徴とする電子材料部材の洗浄方法。
【請求項７】
請求項１ないし６のいずれか１項において、前記溶存ガス脱気部は、内部が気体透過膜によって気相室と液相室に区画された膜モジュールを有しており、
該膜モジュールは、該液相室に前記水を供給し、該水に溶解している溶存ガスを該気体透過膜を介して該気相室に排出することにより、該溶存ガスを脱気するものであることを特徴とする電子材料部材の洗浄方法。